(57)【要約】【課題】製造コストを低減することができ、また長期に亘って外部からの水分や酸素を遮断して有機発光層の劣化を抑制することができる有機エレクトロルミネッセンス発光装置を提供する。【解決手段】透光性基材１、透明導電層２、有機発光層３、陰極層４を順次積層し、接着層５で接着される金属箔６で有機発光層３を覆うようにした有機エレクトロルミネッセンス発光装置に関する。金属箔として、接着層５側の表面粗さＲａが１．５μｍ〜２０μｍの範囲のものを用いる。【選択図】図１
2008010211.tif 000002
【特許請求の範囲】
【請求項１】
透光性基材、透明導電層、有機発光層、陰極層を順次積層し、接着層で接着される金属箔で有機発光層を覆うようにした有機エレクトロルミネッセンス発光装置において、金属箔の接着層側の表面粗さＲａが１．５μｍ〜２０μｍの範囲であることを特徴とする有機エレクトロルミネッセンス発光装置。
【請求項２】
金属箔が電解箔であることを特徴とする請求項１に記載の有機エレクトロルミネッセンス発光装置。
【請求項３】
金属箔が電解銅箔であることを特徴とする請求項１又は２に記載の有機エレクトロルミネッセンス発光装置。
【請求項４】
有機発光層と陰極層を積層した積層物を透光性基材との間で覆うように光硬化性樹脂層を形成し、光硬化性樹脂層の外側に接着層を介して金属箔を積層して成ることを特徴とする請求項１乃至３のいずれか１項に記載の有機エレクトロルミネッセンス発光装置。
【請求項５】
光硬化性樹脂層と接着層の間に吸湿シートを積層して成ることを特徴とする請求項４に記載の有機エレクトロルミネッセンス発光装置。
【請求項６】
光硬化性樹脂層と接着層の間に吸湿剤含有層を形成して成ることを特徴とする請求項４又は５に記載の有機エレクトロルミネッセンス発光装置。
【請求項７】
有機発光層と陰極層の積層物の端面を囲む位置において光硬化性樹脂層の外周部に吸湿剤含有層を形成して成ることを特徴とする請求項６に記載の有機エレクトロルミネッセンス発光装置。
【請求項８】
接着層には、絶縁性フィラーが１５質量％以上含有されていることを特徴とする請求項１〜７のいずれか１項に記載の有機エレクトロルミネッセンス発光装置。
【請求項９】
接着層には、吸湿剤が含有されていることを特徴とする請求項１〜８のいずれか１項に記載の有機エレクトロルミネッセンス発光装置。
【請求項１０】
金属箔は、有機発光層と陰極層を積層した積層物の端面を覆うように端部を屈曲して、透光性基材と接着されていることを特徴とする請求項１〜９のいずれか１項に記載の有機エレクトロルミネッセンス発光装置。
【請求項１１】
請求項１〜１０のいずれか１項に記載された有機エレクトロルミネッセンス発光装置と、この有機エレクトロルミネッセンス発光装置の発熱を吸熱する吸熱体と、この吸熱体で吸熱した熱を外部へ放熱する放熱体を具備して成ることを特徴とする有機エレクトロルミネッセンス照明装置。
【発明の詳細な説明】
【技術分野】
【０００１】
本発明は、フラットパネルディスプレイ、サイン光源、照明用光源、液晶表示機用バックライト等に用いられる有機エレクトロルミネッセンス発光装置及び有機エレクトロルミネッセンス照明装置に関するものである。
【背景技術】
【０００２】
一般に有機エレクトロルミネッセンス発光装置は、ガラスやプラスチックなどの透光性基材、透明電極膜からなる陽極の透明導電層、有機薄膜からなる有機発光層、金属電極からなる陰極層を積層した構造からなるものであり、数Ｖ程度の低電圧で高輝度の面発光を示すこと、発光物質の選択により任意の色調での発光が可能であること、等々の理由により、近年精力的に研究が行なわれ、実用化を目指した開発が行なわれている。
【０００３】
有機エレクトロルミネッセンス発光装置は、サイン光源、照明用途、液晶表示機用バックライト、フラットパネルディスプレイ等々に用いることができるが、フラットパネルディスプレイの薄型化、液晶表示機を備える電子機器の小型化や薄型化のため、あるいは形状の自由化等のため、さらに軽量であり、高効率であるものの登場が望まれている。
【０００４】
しかし、有機エレクトロルミネッセンス発光装置は、一定期間駆動すると、ダークスポットと呼ばれる非発光部の発生と成長が起こり、発光特性が劣化していくという問題がある。このようなダークスポットが発生する原因としては、水蒸気などの水分及び酸素の影響が最も大きいとされており、特に水分は極めて微量でも大きな影響を及ぼすものとされている。そのため、何らかの方法で有機発光層を封止して水分や酸素の作用を遮蔽する必要がある。
【０００５】
この問題を解決するために、特許文献１などにおいて、透光性基材の上に積層した有機発光層などを、金属製やガラス製の封止缶により乾燥窒素雰囲気下で被覆封止する方法が提案されている。しかしこの方法では、ガラスや金属製の封止缶を用いるために、有機エレクトロルミネッセンス発光装置を薄型・軽量化することの支障となるという問題があり、また製造工程において、気密ケースに光硬化性樹脂を塗布する工程、透光性基材と気密ケースを貼り合せる工程、貼り合せた状態で光硬化性樹脂を硬化させる工程など、複雑な工程が必要になり、製造コストが増大すると共に、大型パネルを生産する際に、貼り合せ隙間を最小化することが困難であるという問題もあった。
【０００６】
一方、ガラスや金属製の封止缶を用いず、圧延金属箔などの金属箔で封止する方法が特許文献２で提案されている。この方法は、陽極となる透明導電層を形成した透光性基材の上に有機発光層や陰極層を真空下で連続成膜し、さらにこの上に接着層を介して金属箔を積層するようにしたものである。このものでは、薄い金属箔を用いて被覆封止を行なうために、金属製やガラス製の封止缶を用いる場合のように薄型・軽量化の支障となるという問題がなく、製造の工程も複雑にならないという利点がある。
【特許文献１】特開平５−１８２７５９号公報
【特許文献２】特開２００４−１７１８０６号公報
【発明の開示】
【発明が解決しようとする課題】
【０００７】
しかし特許文献２のように金属箔として圧延金属箔を用いる場合、圧延金属箔は表面粗さが１μｍ以下と細かい（特許文献２では接着剤層側の表面粗さＲａが１０ｎｍ〜１０００ｎｍの金属箔を使用している）。このように表面粗さが細かい金属箔は、接着剤層との接着強度が低く、特に金属箔と電極との間の電気絶縁性を確保するために接着剤層にガラスフィラーなどのフィラーを含有させると接着強度は著しく低下する。
【０００８】
そしてこのように接着剤層と金属箔との接着強度が低い結果、接着剤層から金属箔が剥がれるおそれがあり、この部分において金属箔による水分や酸素の遮断性能が低下して、長期的には接着剤層を通して有機発光層に水分や酸素が作用して劣化し、有機エレクトロルミネッセンス発光装置の性能が低下するおそれがあるという問題があった。
【０００９】
本発明は上記の点に鑑みてなされたものであり、製造コストを低減することができ、また長期に亘って外部からの水分や酸素を遮断して有機発光層の劣化を抑制することができる有機エレクトロルミネッセンス発光装置及び有機エレクトロルミネッセンス照明装置を提供することを目的とするものである。
【課題を解決するための手段】
【００１０】
本発明の請求項１に係る有機エレクトロルミネッセンス発光装置は、透光性基材、透明導電層、有機発光層、陰極層を順次積層し、接着層で接着される金属箔で有機発光層を覆うようにした有機エレクトロルミネッセンス発光装置において、金属箔の接着層側の表面粗さＲａが１．５μｍ〜２０μｍの範囲であることを特徴とするものである。
【００１１】
この発明によれば、接着層で金属箔を貼り付けることによって有機発光層を被覆して封止することができ、薄型・軽量化に形成することができると共に製造コストを低減することができるものであり、しかも金属箔の接着層側の表面粗さＲａが１．５μｍ〜２０μｍであって、金属箔と接着剤層との接着強度を高く得ることができ、長期に亘って外部からの水分や酸素を遮断して有機発光層の劣化を抑制することができるものである。
【００１２】
また請求項２の発明は、請求項１において、金属箔が電解箔であることを特徴とするものである。
【００１３】
電解箔は長尺に製造されるので、大面積のものを容易に入手することができ、有機エレクトロルミネッセンス照明器具のような大面積の素子を被覆して封止することが容易になるものである。
【００１４】
また請求項３の発明は、請求項１又は２において、金属箔が電解銅箔であることを特徴とするものである。
【００１５】
電解銅箔は柔軟で加工性が良好であり、また一般に透光性基材と熱膨張係数が近く、熱変動に対して透光性基材との接着強度を高く保持することができるものである。
【００１６】
また請求項４の発明は、請求項１乃至３のいずれかにおいて、有機発光層と陰極層を積層した積層物を透光性基材との間で覆うように光硬化性樹脂層を形成し、光硬化性樹脂層の外側に接着層を介して金属箔を積層して成ることを特徴とするものである。
【００１７】
この発明によれば、有機発光層を光硬化性樹脂層によっても被覆することができ、外部からの水分や酸素をより有効に遮断して有機発光層の劣化をより高く抑制することができるものである。
【００１８】
また請求項５の発明は、請求項４において、光硬化性樹脂層と接着層の間に吸湿シートを積層して成ることを特徴とするものである。
【００１９】
この発明によれば、吸湿シートによる吸湿によって、外部からの水分をより有効に遮断して有機発光層の劣化をより高く抑制することができるものである。
【００２０】
また請求項６の発明は、請求項４又は５において、光硬化性樹脂層と接着層の間に吸湿剤含有層を形成して成ることを特徴とするものである。
【００２１】
この発明によれば、吸湿剤含有層による吸湿によって、外部からの水分をより有効に遮断して有機発光層の劣化をより高く抑制することができるものである。
【００２２】
また請求項７の発明は、請求項６において、有機発光層と陰極層の積層物の端面を囲む位置において光硬化性樹脂層の外周部に吸湿剤含有層を形成して成ることを特徴とするものである。
【００２３】
この発明によれば、有機発光層と陰極層の積層物の端面を囲む吸湿剤含有層で水分を吸湿することによって、外部からの水分をより有効に遮断して有機発光層の劣化をより高く抑制することができるものである。
【００２４】
また請求項８の発明は、請求項１乃至７のいずれかにおいて、接着層には、絶縁性フィラーが１５質量％以上含有されていることを特徴とするものである。
【００２５】
この発明によれば、絶縁性フィラーによって、陰極層や透明導電層と金属箔との間の電気絶縁性を高く得ることができるものである。
【００２６】
また請求項９の発明は、請求項１乃至８のいずれかにおいて、接着層には、吸湿剤が含有されていることを特徴とするものである。
【００２７】
この発明によれば、接着剤中の吸湿剤による吸湿によって、外部からの水分をより有効に遮断して有機発光層の劣化をより高く抑制することができるものである。
【００２８】
また請求項１０の発明は、請求項１乃至９のいずれかにおいて、金属箔は、有機発光層と陰極層を積層した積層物の端面を覆うように端部を屈曲して、透光性基材と接着されていることを特徴とするものである。
【００２９】
この発明によれば、金属箔と透光性基材とによって有機発光層の全体を被覆することができ、外部からの水分や酸素をより有効に遮断して有機発光層の劣化をより高く抑制することができるものである。
【００３０】
本発明の請求項１１に係る有機エレクトロルミネッセンス照明装置は、請求項１〜１０のいずれかに記載された有機エレクトロルミネッセンス発光装置と、この有機エレクトロルミネッセンス発光装置の発熱を吸熱する吸熱体と、この吸熱体で吸熱した熱を外部へ放熱する放熱体を具備して成ることを特徴とするものである。
【００３１】
本発明によれば、有機エレクトロルミネッセンス発光装置の発熱を放熱しつつ発光させることができるものであり、大面積・高照度で発光させても熱で劣化することを抑制することができ、長寿命に形成することができるものである。
【発明の効果】
【００３２】
本発明の有機エレクトロルミネッセンス発光装置は、接着層で金属箔を貼り付けることによって有機発光層を被覆して封止することができるものであり、薄型・軽量化に形成することができると共に製造コストを低減することができ、しかも金属箔の接着層側の表面粗さＲａが１．５μｍ〜２０μｍであって、金属箔と接着剤層との接着強度を高く得ることができるものであり、長期に亘って外部からの水分や酸素を遮断して有機発光層の劣化を抑制することができるものである。
【００３３】
また有機エレクトロルミネッセンス照明装置は、発熱を放熱しつつ発光させることができるものであり、大面積・高照度で発光させても熱で劣化することを抑制することができ、長寿命に形成することができるものである。
【発明を実施するための最良の形態】
【００３４】
以下、本発明を実施するための最良の形態を説明する。
【００３５】
図１は本発明に係る有機エレクトロルミネッセンス発光装置の実施の形態の一例を示すものであり、透光性基材１の表面に陽極となる透明導電層２を積層し、透明導電層２の上に有機発光層３を積層すると共に有機発光層３の上に陰極層４が積層してある。図１の実施の形態では、透明導電層２によって陽極層２０と、陽極層２０と分離された陰極取り出し電極２１とが形成されるようにしてあり、陰極層４は陰極取り出し電極２１に接続してある。また必要に応じて、有機発光層３と透明導電層２との間にはホール輸送層やホール注入層を、有機発光層３と陰極層４との間には電子輸送層や電子注入層を積層して設けることができる。これらの各部材を形成する材料としては、有機エレクトロルミネッセンス発光装置に従来から使用されている材料を用いることができるものである。
【００３６】
そして図１の実施の形態では、有機発光層３と陰極層４からなる積層物１２の全外面を被覆するように接着剤を塗布して接着層５を形成し、この接着層５の外面に金属箔６を貼り付けて積層してある。これにより、接着層５を介して透光性基材１と接着される金属箔６で、有機発光層３が被覆されている。尚、積層物１２は、ホール輸送層、ホール注入層、電子輸送層、電子注入層が設けられている場合には、これらの各層も含むものである。またここで、透明導電層２は透光性基材１の表面の一部に帯状に形成されているものであり、接着層５は透明導電層２の上面、及び透明導電層２が設けられていない透光性基材１の上面にも積層されており、金属箔６が透明導電層２に接触しないようにしてある。また透明導電層２で形成される陽極層２０や陰極取り出し電極２１の一部は接着層５で被覆されないようにし、陽極層２０や陰極取り出し電極２１の露出する端部に電源を接続することができるようにしてある。
【００３７】
上記の接着層５の材料としては、エポキシ系樹脂、アクリル系樹脂、シリコーン樹脂などからなる光硬化型接着性樹脂、熱硬化型接着性樹脂、２液硬化型接着性樹脂や、ポリエチレン、ポリプロピレン等の酸変性物からなる熱可塑性接着性樹脂などを用いることができる。特に、耐湿性や耐水性に優れ、硬化時の収縮が少ないエポキシ系熱硬化型接着性樹脂を用いることが好ましい。
【００３８】
また、金属箔６と、陰極層４や透明導電層２との間の絶縁するために、接着層５には絶縁性フィラーを混入して含有させることが望ましい。絶縁性フィラーの含有量は、絶縁性フィラーの種類によって異なるが、接着剤と絶縁性フィラーの合計１００質量部に対して絶縁性フィラーが１５質量部以上、つまり１５質量％以上の含有量に設定するのが好ましい。有機エレクトロルミネッセンス装置が２ｃｍ□程度の小型素子の場合には、１５質量％の絶縁性フィラーで絶縁性を確保することが可能であるが、１０ｃｍ□を超えるような大型の発光装置では５０質量％以上含有させることによって良好な絶縁性を確保できる。このように絶縁性フィラーの含有量が１５質量％未満であると十分な絶縁性の確保が困難であり、絶縁性フィラーの含有量の上限は特に設定されないが、９５質量％以下であることが好ましい。接着剤に絶縁性フィラーが９５質量％を超えて含有されると、塗布の作業性が悪くなるので好ましくないものである。
【００３９】
絶縁性フィラーとしては、接着層５を形成する樹脂成分の抵抗値よりも大きな抵抗値を持ち、金属箔６と透明導電層２や陰極層４との間の絶縁性が向上できるものであれば、その材質は特に限定されるものではないが、例えば、Ａｌ２Ｏ３、ＳｉＯ２、ＳｉＣ、ＡｌＮ、ＢＮ、ＭｇＯ又はＳｉ３Ｎ４などの無機フィラーを、一種単独であるいは複数種を併用して使用することができる。特に、Ａｌ２Ｏ３やＳｉＯ２からなる無機フィラーは接着剤樹脂と混合させ易いので、これらを用いた場合は、高い配合比率で接着剤樹脂に絶縁性フィラーを混合することができ、高い絶縁性を得ることができるものである。また、Ａｌ２Ｏ３、ＳｉＣ又はＡｌＮからなる無機フィラーを使用すると、熱伝導率が他の無機フィラーと比較して高いので、高熱伝導性の接着層５を形成することができ、放熱性を向上することができるものである。
【００４０】
接着層５の形成は、接着剤材料の種類などに応じて、ロールコート法、スピンコート法、スプレーコート法、スクリーン印刷法などのコーティング法や印刷法を適宜採用して行うことできるものである。また、接着層５の内部の含有水分を除去するために、酸化バリウムや酸化カルシウムなどの乾燥剤を混入することが望ましい。
【００４１】
一方、金属箔６には主として電解箔と圧延箔とがあるが、電解箔を用いるのが好ましい。また金属箔６の材料としては、アルミニウム、銅、ニッケルなどの金属材料や、ステンレス、アルミニウム合金などの合金材料を用いることができるが、箔加工性のある金属または合金を用いることが好ましい。なかでも、柔軟で箔加工性やコストの面で優れ、アルミニウム箔と比較して、透光性基材の材料であるガラスなどと熱膨張係数が近い電解銅箔が最も好ましい。
【００４２】
また電解銅箔は柔軟性があるため、ロール圧着に適している。例えば、透光性基材１として可撓性のあるプラスチックフィルム等を用い、金属箔６として電解銅箔を使用すれば、全ての製造工程をロール巻き取りで行うことが可能になり、大量生産に非常に有利になるものである。また透光性基材１として、一般に多用されているガラスなどある程度の硬度を有するものを用いた場合、金属箔６として電解銅箔を用いると、接着層５に貼り付ける際に金属箔６にしわやよれなどが生じることを防げるだけではなく、後述の図６や図７のように絞り加工しながら貼り付ける際に端部の開口部を小さくする加工もアルミニウム箔と比較してやり易いものである。
【００４３】
さらに電解銅箔は圧延銅箔に対して、幅広や薄箔のものを容易に入手できるうえでも好ましい。すなわち、圧延銅箔は通常、電気銅をインゴットに鋳造し、圧延・焼鈍を繰り返して箔状にすることによって製造されているために、長さに制約がある。特に幅は電気銅インゴットの幅に規定され、また何台もの圧延焼鈍設備も合わせて広幅化が必要となってコストアップになるため、圧延銅箔は一般的には６００ｍｍ巾が最大である。これに対し、電解銅箔は、電解液（通常は硫酸銅水溶液）中にドラムと呼ばれる直径２〜３ｍ、幅１ｍ強の大きな筒状の陰極を半分沈め、このドラムを囲むように陽極を配置して通電することによって、ドラムを回転させながらドラムの表面に銅を電析させ、ドラムの回転によって電解液から出る部分において、ドラムの表面から析出した銅を引き剥がして巻き取ることによって、製造されている。このため、電解銅箔は長さに制約がない。幅についても、電解銅箔はドラムの幅だけに製品幅が規定されるため、１ｍ幅以上も可能である。また薄さに関しては、圧延銅箔は電気銅インゴットを徐々に薄く伸ばして製造するため、薄ければ薄いほど製造コストが高くなるのに対し、電解銅箔では薄いほど電析に必要な時間が短くなり、またドラムの回転速度を早くできるため、コスト的に有利になるものである。このように、電解銅箔は幅広や薄箔のものを容易に入手できるので、照明用途の有機エレクトロルミネッセンス発光装置のように、大面積の素子を金属箔６で封止することが容易になるものである。
【００４４】
そして、電解銅箔の表面状態は、ドラム面に電析した側（外面側）と、ドラムから引き剥がされた側（内面側）では、表面状態が異なり、ドラムから引き剥がされた面はシャイニー面と呼ばれ光沢のある、ドラムの表面が転写された平坦な面となっているが、電析した側はマット面と呼ばれ、光沢がなく、電子顕微鏡で見ると凹凸のある面となっている。本発明では、金属箔６のこのマット面の側で接着層５に貼り付けるようにするものであり、マット面の凹凸が投錨効果となって接着層５との接着強度を高めることができるものである。従って、接着層５と金属箔６の界面から水分や酸素が侵入することを防いで、長期に亘って外部からの水分や酸素を遮断することができ、有機発光層３の劣化を抑制することができるものである。
【００４５】
本発明において、金属箔６の接着層５の側の面であるマット面の表面粗さＲａは１．５μｍ〜２０μｍの範囲に設定されるものである。表面粗さＲａが１．５μｍ未満では、投錨効果による接着層５との接着強度が不十分であり、金属箔６が剥離するおそれがあって長期に亘って有機発光層３の劣化を抑制することは難しい。表面粗さＲａは大きいほうが接着層５との接触面積が広がってより大きな接着力を得ることができるので好ましく、最も好ましいのは６μｍ程度である。しかしあまり凹凸が大きいと、接着剤が凹凸を埋められなくなって隙間が生じたり、ピンホールが発生したりするので、表面粗さＲａは２０μｍ以下に設定されるものである。
【００４６】
金属箔６の厚みは、銅箔の場合、取り扱いの面で９μｍ以上あればよいが、ピンホールを予防するためには１８μｍ以上であることが望ましい。表面粗さＲａが最大値の２０μｍの場合には、銅箔の厚みは７０μｍ以上であることが望ましい。
【００４７】
図２は本発明の他の実施の形態を示すものであり、有機発光層３と陰極層４からなる積層物１２を被覆するように光硬化性樹脂を塗布して光硬化させることによって、光硬化性樹脂層７を形成するようにしてある。光硬化性樹脂層７は透光性基材１の表面にまで達するように形成してあり、光硬化性樹脂層７で有機発光層３と陰極層４からなる積層物１２の全外面を覆うようにしてある。そしてさらにこの光硬化性樹脂層７の全外面を被覆するように接着剤を塗布して接着層５を形成し、この接着層５の外面に金属箔６を貼り付けて積層してある。その他の構成は図１のものと同じである。
【００４８】
光硬化性樹脂層７としては、有機発光層３などの有機膜にダメージを与えること無く硬化できるものであれば何でもよく、特に限定はされるものではないが、例えば、光カチオン重合性化合物が好適である。この光カチオン重合性化合物としては、分子内に少なくとも１個の光カチオン重合性の官能基を有する化合物であればよく、例えば、分子内に少なくとも１個のエポキシ基、オキセタン基、水酸基、ビニルエーテル基、エピスルフィド基、エチレンイミン基等の光カチオン重合性の官能基を有する化合物などが好適である。
【００４９】
このように有機発光層３を光硬化性樹脂層７で被覆することによって、光硬化性樹脂層７によっても外部からの水分や酸素を遮断することができるものであり、水分や酸素をより有効に遮断して有機発光層３の劣化を抑制する効果を高く得ることができるものである。
【００５０】
図３は本発明の他の実施の形態を示すものであり、光硬化性樹脂層７の外面に吸湿剤含有層９を塗布して形成した後に、この上に接着層５を塗布して形成することによって、光硬化性樹脂層７と接着層５との間に吸湿剤含有層９を積層するようにしてある。図３の実施の形態では有機発光層３と陰極層４からなる積層物１２の全外面を囲むように吸湿剤含有層９が形成してある。その他の構成は図２のものと同じである。
【００５１】
このように吸湿剤含有層９を設けることによって、素子内部に侵入する水分を吸湿剤で吸湿して容易にかつ確実に除去することができるものであり、有機発光層３に水分が作用することによるダークスポットの発生を防止することができ、あるいは発生したダークスポットの成長を抑制することができ、有機発光層３の劣化を抑制する効果を高く得ることができるものである。
【００５２】
吸湿剤含有層９は、バインダーに吸湿剤を含有させ、この吸湿剤含有のバインダーを光硬化性樹脂層７の外面に塗布することによって形成することができる。吸湿剤としては、少なくとも水分を吸着する機能を有するものであれば良いが、特に化学的に水分を吸着するとともに、吸湿しても固体状態を維持する化合物が好ましい。このような化合物としては、例えば金属酸化物、金属の無機酸塩・有機酸塩等を挙げることができるが、特にアルカリ土類金属酸化物及び硫酸塩が好ましい。アルカリ土類金属酸化物としては、例えば酸化カルシウム、酸化バリウム、酸化マグネシウム、酸化ストロンチウム等を挙げることができる。硫酸塩としては、例えば硫酸リチウム、硫酸ナトリウム、硫酸ガリウム、硫酸チタン、硫酸ニッケル等を挙げることができる。その他、吸湿性を有する有機化合物も用いることができるが、これらに限定されるものではない。
【００５３】
また吸湿剤を含有させるバインダーとしては、有機エレクトロルミネッセンス素子に悪影響を与えないものであれば、その材質は特に限定されないが、例えば、ポリエステル、アクリル樹脂、ポリオレフィン、ポリアセタール、ポリアミド、ポリスチレン、含ハロゲン系樹脂、ケイ素樹脂、ポリエーテル、ポリカーボネート、酢酸ビニル樹脂などや、これらの共重合体からなる熱可塑性樹脂、あるいはキシレン樹脂、石油樹脂、ユリア樹脂、メラニン樹脂、不飽和ポリエステル、アルキッド樹脂、エポキシ樹脂、シリコン樹脂、フラン樹脂などの単体もしくは共重合体からなる熱硬化性樹脂、あるいはこれらを混合した樹脂を用いることができ、さらにアクリル樹脂、エポキシ樹脂、シリコン樹脂に代表される光硬化性樹脂を用いることができる。また、必ずしも硬化性を必要とはせず、例えばシリコーンゲルに代表されるゲル状の樹脂を用いることもできるが、これらに限定されるものではない。
【００５４】
吸湿剤含有層９中の吸湿剤の含有量は、特に限定されるものではないが、吸湿剤と樹脂バインダー成分の合計量１００質量部に対して、吸湿剤５〜９５質量部の範囲が好ましく、より好ましくは吸湿剤３０〜９５質量部の範囲、最も好ましくは吸湿剤５０〜９５質量部の範囲である。
【００５５】
図４の実施の形態では、有機発光層３と陰極層４の積層物１２の端面を囲む位置において、光硬化性樹脂層７の外周部に吸湿剤含有層９を形成するようにしてある。その他の構成は図３のものと同じである。
【００５６】
上記の吸湿剤は接着層５中にも含有させることができる。このように接着層５に吸湿剤を含有させることによって、上記と同様に、素子内部に侵入する水分を吸湿剤で吸湿して容易にかつ確実に除去することができるものであり、有機発光層３に水分が作用することによるダークスポットの発生を防止することができ、あるいは発生したダークスポットの成長を抑制することができ、有機発光層３の劣化を抑制する効果を高く得ることができるものである。
【００５７】
接着層５に吸湿剤を含有させるにあたって、吸湿剤の含有量は、特に限定されるものではないが、吸湿剤と接着剤樹脂成分の合計量１００質量部対して、吸湿剤５〜８０質量部の範囲が好ましく、より好ましくは吸湿剤５〜６０質量部の範囲、最も好ましくは吸湿剤５〜５０質量部の範囲である。
【００５８】
図５は本発明の他の実施の形態を示すものであり、光硬化性樹脂層７の外面に吸湿シート８を貼った後に接着層５を形成することによって、光硬化性樹脂層７と接着層５との間に吸湿シート８を積層するようにしてある。このように吸湿シート８を設けることによって、素子内部に侵入する水分を吸湿シート８で吸湿して容易にかつ確実に除去することができるものであり、有機発光層３に水分が作用することによるダークスポットの発生を防止することができ、あるいは発生したダークスポットの成長を抑制することができ、有機発光層３の劣化を抑制する効果を高く得ることができるものである。
【００５９】
吸湿シート８としては、特に限定されるものではないが、上記の吸湿剤を樹脂バインダー成分に混合し、シート状に成形したものを用いることができる。樹脂バインダーとしては、吸湿剤を粉末の形態で含有させることができ、吸湿剤の水分除去作用を妨げず、且つ気体透過性を有する高分子材料からなるものが好適である。このような高分子としては、例えばフッ素系、ポリオレフィン系、ポリアクリル系、ポリアクリロニトリル系、ポリアミド系、ポリエステル系、エポキシ系、ポリカーボネート系等の高分子を挙げることができるが、これに限定されるものではない。
【００６０】
図６は本発明の他の実施の形態を示すものであり、図５の実施の形態のように光硬化性樹脂層７の外面に吸湿シート８を貼った後に、この上に金属箔６を重ねると共に、光硬化性樹脂層７を囲み且つ有機発光層３と陰極層４からなる積層物１２の外周端面を囲む位置において、透明導電層２の表面及び透明導電層２が設けられていない透光性基材１の表面に接着層５を塗布形成し、そして金属箔６の周端部を絞って透光性基材１の側に屈曲させ、金属箔６のこの屈曲した周端部を接着層５に接着するようにしてある。このように、有機発光層３と陰極層４を積層した積層物１２の端面を覆うように金属箔６の端部を屈曲し、金属箔６の屈曲端部を透光性基材１に接着することによって、有機発光層３を金属箔６と透光性基材１との間に完全に覆い囲むことができ、外部からの水分や酸素をより有効に遮断して有機発光層３の劣化をより高く抑制することができるものである。
【００６１】
図７の実施の形態では、図４の実施の形態のように光硬化性樹脂層７の外面に吸湿剤含有層９を形成し、さらに光硬化性樹脂層７や吸湿剤含有層９の外面、透明導電層２の表面及び透明導電層２が設けられていない透光性基材１の表面に接着層５を塗布した後、接着層５の上に金属箔６を重ね、そして金属箔６の周端部を絞って透光性基材１の側に屈曲させた状態で、金属箔６の全面を接着層５に積層して接着するようにしてある。このように金属箔６の端部を透光性基材１の側に屈曲した状態で接着層５に接着することによって、有機発光層３を金属箔６と透光性基材１との間に完全に覆い囲むことができ、外部からの水分や酸素をより有効に遮断して有機発光層３の劣化をより高く抑制することができるものである。
【００６２】
尚、図７の実施の形態は、図４の実施の形態において金属箔６の端部を透光性基材１の側に屈曲した状態で接着層５に積層して接着するようにしたものを示すが、図１、図２、図３及び図５の各実施の形態においても、同様に、金属箔６の端部を透光性基材１の側に屈曲した状態で接着層５に積層して接着するようにしてもよいのはいうまでもない。
【００６３】
図８は本発明に係る有機エレクトロルミネッセンス照明装置Ｂの実施の形態の一例を示すものであり、上記の各実施の形態のようにして形成される有機エレクトロルミネッセンス発光装置Ａを用い、この有機エレクトロルミネッセンス発光装置Ａの金属箔６の外面に発熱を吸熱する吸熱体１０を設け、吸熱体１０の外面に、吸熱体１０で吸熱した熱を外部へ放熱する放熱体１１を設けるようにしてある。吸熱体１０としては、熱伝導率が高く、金属箔６と密着性の高いものが好ましく、特に限定されるものではないが、シリコンシート、シリコングリース、カーボングラファイトシートなどを用いることができる。また放熱体１１としては、アルミニウムや銅の合金を用いたフィン２３付の放熱板２４や、表面を熱放射率の高い塗料で塗装した金属板などを用いることができるが、これらに限定されるものではない。
【００６４】
このように、吸熱体１０と放熱体１１を備えて有機エレクトロルミネッセンス照明装置Ｂを形成することによって、有機エレクトロルミネッセンス発光装置Ａで発熱した熱を吸熱体１０で吸熱して放熱体１１で放熱することができるものであり、大面積・高照度で有機エレクトロルミネッセンス発光装置Ａを発光させても熱で劣化することを抑制することができ、有機エレクトロルミネッセンス照明装置Ｂを長寿命に形成することができるものである。
【００６５】
尚、図８の実施の形態は、図４の実施の形態の有機エレクトロルミネッセンス発光装置Ａを用いて有機エレクトロルミネッセンス照明装置Ｂを形成するようにしたが、他の実施の形態の有機エレクトロルミネッセンス発光装置Ａを用いて、同様に有機エレクトロルミネッセンス照明装置Ｂを形成することができるのはいうまでもない。
【実施例】
【００６６】
次に、本発明を実施例によって具体的に説明する。
【００６７】
（金属箔の接着強度の評価）
金属箔として、表面粗さＲａが異なる電解銅箔、圧延銅箔、圧延アルミニウム箔（試料１〜８）を用い、金属箔の接着強度を次のようにして測定した。
【００６８】
試料１〜８の金属箔を幅１ｃｍ、長さ３ｃｍの矩形に切断して試験片を作製し、またガラス基板として表面にＳｉＯ２膜を設けた厚み０．７ｍｍの青板ガラスを用いた。そして、ガラス基板のＳｉＯ２膜面にＵＶ硬化型接着剤（ナガセケムテックス製「ＵＶ  ＲＥＳＩＮ  ＸＮＲ  ５５１６−Ｂ１」）をディスペンサーを用いて塗布した後、金属箔の試験片を１ｃｍの長さ分でＵＶ硬化型接着剤に付着させて固定し、この状態で、ガラス基板面から、ＵＶ光を１００秒間照射してＵＶ硬化型接着剤を硬化させ、ガラス基板に金属箔の試験片を接着した。
【００６９】
次に、ガラス基板を金属箔の試験片を接着した側を上に向けて水平に固定し、試験片の接着されていない端部をデジタルフォースゲージの治具でチャックして、デジタルフォースゲージをガラス基板と垂直上方へ移動させながら、ガラス基板から試験片が剥がれ始める力を測定した。金属箔の試験片は各々２個作製し、その平均値を測定結果とした。結果を表１に示す。
【００７０】
【表１】
2008010211.tif 000003
【００７１】
表１にみられるように、表面粗さＲａが１．５〜２０μｍの範囲にある試料１〜６の各電解銅箔は１．０Ｎ以上の接着強度を有するのに対して、表面粗さＲａが０．０１μｍである圧延銅箔の試料７は０．３Ｎ、表面粗さＲａが０．５μｍである圧延銅箔の試料８は０．５Ｎと接着強度が低いものであり、顧客が直接触れる可能性がある照明器具では金属箔が容易に剥がれる可能性がある。また試料１〜６のなかでは、試料４が最も接着強度が高く、表面粗さＲａは６μｍ程度が最も望ましいものであった。
【００７２】
（実施例１）
５０ｍｍ×５０ｍｍ×厚み０．７ｍｍのガラス基板からなる透光性基材１の上に、ＩＴＯ（インジウム−スズ酸化物）をスパッタ法で１５０ｎｍの膜厚に形成した後、フォトリソグラフィー法及びウエットエッチング法でＩＴＯ膜をパターニングして透明導電層２を形成した。このとき図９（ａ）に示すにように、透明導電層２で４対の陽極層２０と陰極取り出し電極２１とが形成されるようにパターニングを行なった。この透明導電層２を形成した透光性基材１を純水、イソプロピルアルコールで１５分間超音波洗浄し、乾燥させた後、さらにＵＶオゾン洗浄した。
【００７３】
次に、この透明導電層２を形成した透光性基材１を真空蒸着装置にセットし、１×１０−５Ｐａ）の減圧下で、図９（ｂ）に示すように各陽極層２０の上に、４，４’−ビス［Ｎ−（ナフチル）−Ｎ−フェニル−アミノ］ビフェニル（α−ＮＰＤ）を１〜２Å／ｓの蒸着速度で４００Å厚に蒸着して、ホール輸送層を、トリス（８−ヒドロキシキノリナート）アルミニウム錯体（Ａｌｑ３）を１〜２Å／ｓの蒸着速度で４００Å厚に蒸着して、有機発光層３と電子輸送層を兼用する層を、この順に形成した。このホール輸送層及び有機発光層３と電子輸送層を兼用する層からなる素子２６は２ｍｍ×２ｍｍの大きさに形成した。この後、ＬｉＦを０．５〜１．０Åの蒸着速度で５Å厚に蒸着し、さらにＡｌを５Å／ｓの蒸着速度で１０００Åの厚みに蒸着することによって、図９（ｃ）に示すように素子２６の上から陰極取り出し電極２１の上にかけて陰極層４を形成した。
【００７４】
次に、素子２６等の成膜が完了した透光性基材１を露点−７０℃の窒素循環型グローブボックスに移し、ＵＶ硬化型接着剤（上記で使用したものと同じ）を素子２６の外側において、陰極取り出し電極２１の上から透光性基材１の上にかけて、４ｍｍ幅の枠状に塗布して接着層５を形成し（図９（ｃ）参照）、金属箔６の端部を接着層５に貼り付けた。
【００７５】
ここで、金属箔６としては、試料３と同じ、マット面の表面粗さＲａが１．５μｍの日鉱マテリアリズ社製の電解銅箔を３６ｍｍ×４６ｍｍサイズにカットして用い、マット面を下にして透光性基材１の素子面を上側から覆うように配置した。またこのとき、金属箔５が素子２６や陰極層４と接触して短絡しないように、透光性基材１の中央部の素子２６や透明導電層２を形成していない表面に絶縁性スペーサー２７を設けた。
【００７６】
そして金属箔の四辺を約４ｍｍの幅で治具で透光性基材１に固定した状態で、グローブボックスから取り出し、高圧水銀灯でＵＶ照射することによって接着層５を硬化させ、図９（ｄ）に示すような有機エレクトロルミネッセンス発光装置を作製した。
【００７７】
（実施例２）
金属箔６として、試料４と同じ、マット面の表面粗さＲａが６μｍの日鉱マテリアリズ社製の電解銅箔を用いるようにした他は、実施例１と同様にして、有機エレクトロルミネッセンス発光装置を作製した。
【００７８】
（比較例１）
金属箔６として、試料７と同じ、マット面の表面粗さＲａが０．０１μｍの日鉱マテリアリズ社製の圧延銅箔を用いるようにした他は、実施例１と同様にして、有機エレクトロルミネッセンス発光装置を作製した。
【００７９】
（比較例２）
金属箔６として、試料８と同じ、マット面の表面粗さＲａが０．５μｍの日鉱マテリアリズ社製の圧延アルミニウム箔を用いるようにした他は、実施例１と同様にして、有機エレクトロルミネッセンス発光装置を作製した。
【００８０】
（比較例３）
３６ｍｍ×４６ｍｍ×厚み１．１ｍｍの青板ガラス（表面にＳｉＯ２膜を設けたガラス板）を用い、周囲を３ｍｍ幅で残してその下面をブラスト加工することによって、掘り込み凹部２９を下面に設けた掘り込みガラス板３０を作製した。
【００８１】
そして実施例１と同様にして図９（ｃ）のように表面に素子２６等を成膜した透光性基材１と、掘り込んでいない周囲３ｍｍ幅の部分にＵＶ硬化型接着剤（上記で使用したものと同じ）を塗布した掘り込みガラス板３０を、実施例１と同様に窒素循環型グローブボックスに入れ、図１０のように透光性基材１の上に掘り込みガラス板３０を接着層５で貼り付けた。
【００８２】
次に、透光性基材１と掘り込みガラス板３０をこの状態に治具で固定した後に、グローブボックスから取り出し、高圧水銀灯でＵＶ照射することによって接着層５を硬化させ、図１０に示すような有機エレクトロルミネッセンス発光装置を作製した。
【００８３】
上記のようにして作製した実施例１〜２と比較例１〜３の有機エレクトロルミネッセンス発光装置を、５０℃、９０％ＲＨの恒温恒湿槽に３００時間放置した。そして所定時間経過毎の、有機エレクトロルミネッセンス発光装置の素子２６の端部の非発光部の増分を顕微鏡で寸法測定した。増分の推移を図１１に示す。また３００時間経過時の非発光部の増分を表２に示す。
【００８４】
【表２】
2008010211.tif 000004
【００８５】
表２にみられるように、各実施例のものは、非発光部の増分が小さく、耐湿度性能が高いことが確認される。比較例１のものは、非発光部の増加が特に大きいが、圧延銅箔はＲａが小さいため密着性が悪く、水分が浸入したものと考えられる。また比較例２のものは、圧延アルミウム箔の透光性基材１への貼り合せ部分を拡大観察したところ、圧延アルミニウム箔が波打ったようになっている部分が見つかり、この波打ち部から水分が浸入したことも一因と考えられる。
【００８６】
（実施例３）
実施例１と同様にして図９（ｃ）のように表面に素子２６等を成膜した透光性基材１を露点−７０℃の窒素循環型グローブボックスに入れ、透光性基材１の中央部の素子２６や透明導電層２を形成していない表面にダイニック社製の１０ｍｍ×１０ｍｍの大きさの吸湿シート８を貼り付けた。その他は、実施例１と同様にして、金属箔６（マット面の表面粗さＲａが１．５μｍの日鉱マテリアリズ社製電解銅箔）を接着することによって、図１２に示すような有機エレクトロルミネッセンス発光装置を作製した。
【００８７】
（比較例４）
透光性基材１の中央部の素子２６や透明導電層２を形成していない表面にダイニック社製の１０ｍｍ×１０ｍｍの大きさの吸湿シート８を貼り付け、この吸湿シート８が掘り込み凹部２９内に位置するように掘り込みガラス板３０を透光性基材１に接着するようにした他は、比較例３と同様にして、図１３に示すような有機エレクトロルミネッセンス発光装置を作製した。
【００８８】
上記のようにして作製した実施例３と比較例４の有機エレクトロルミネッセンス発光装置を、５０℃、９０％ＲＨの恒温恒湿槽に２０００時間超放置した。そして所定時間経過毎の、有機エレクトロルミネッセンス発光装置の素子２６の端部の非発光部の増分を顕微鏡で寸法測定した。増分の推移を図１４に示す。また２０００時間経過時の非発光部の増分を表３に示す。
【００８９】
【表３】
2008010211.tif 000005
【００９０】
表３にみられるように、実施例３のものは、非発光部の増分が小さく、耐湿度性能が高いことが確認される。また実施例３と実施例１との比較から、吸湿シートを用いることの効果が確認される。
【図面の簡単な説明】
【００９１】
【図１】本発明に係る有機エレクトロルミネッセンス発光装置の実施の形態の一例を示す断面図である。
【図２】本発明に係る有機エレクトロルミネッセンス発光装置の実施の形態の他の一例を示す断面図である。
【図３】本発明に係る有機エレクトロルミネッセンス発光装置の実施の形態の他の一例を示す断面図である。
【図４】本発明に係る有機エレクトロルミネッセンス発光装置の実施の形態の他の一例を示す断面図である。
【図５】本発明に係る有機エレクトロルミネッセンス発光装置の実施の形態の他の一例を示す断面図である。
【図６】本発明に係る有機エレクトロルミネッセンス発光装置の実施の形態の他の一例を示す断面図である。
【図７】本発明に係る有機エレクトロルミネッセンス発光装置の実施の形態の他の一例を示す断面図である。
【図８】本発明に係る有機エレクトロルミネッセンス照明装置の実施の形態の一例を示す断面図である。
【図９】実施例１における有機エレクトロルミネッセンス発光装置の製造の工程を示すものであり、（ａ）（ｂ）（ｃ）はそれぞれ平面図、（ｄ）は断面図である。
【図１０】比較例３で作製した有機エレクトロルミネッセンス発光装置の断面図である。
【図１１】実施例１〜２及び比較例１〜３で作製した有機エレクトロルミネッセンス発光装置の耐湿度性試験での、非発光部の増分の推移を示すグラフである。
【図１２】実施例３で作製した有機エレクトロルミネッセンス発光装置の断面図である。
【図１３】比較例４で作製した有機エレクトロルミネッセンス発光装置の断面図である。
【図１４】実施例３及び比較例４で作製した有機エレクトロルミネッセンス発光装置の耐湿度性試験での、非発光部の増分の推移を示すグラフである。
【符号の説明】
【００９２】
１  透光性基材
２  透明導電層
３  有機発光層
４  陰極層
５  接着層
６  金属箔
７  光硬化性樹脂層
８  吸湿シート
９  吸湿剤含有層
１０  吸熱体
１１  放熱体
１２  積層物
【図１】
2008010211.tif 000006
【図２】
2008010211.tif 000007
【図３】
2008010211.tif 000008
【図４】
2008010211.tif 000009
【図５】
2008010211.tif 000010
【図６】
2008010211.tif 000011
【図７】
2008010211.tif 000012
【図８】
2008010211.tif 000013
【図９】
2008010211.tif 000014
【図１０】
2008010211.tif 000015
【図１１】
2008010211.tif 000016
【図１２】
2008010211.tif 000017
【図１３】
2008010211.tif 000018
【図１４】
2008010211.tif 000019